Brevet FR2975690A1 — publié le 20121130

i COMPOSITION D'ENCOLLAGE EXEMPTE DE FORMALDEHYDE POUR FIBRES, NOTAMMENT MINERALES, ET PRODUITS RESULTANTS La présente invention se rapporte au domaine des produits à base de fibres, notamment minérales, liées par un liant exempt de formaldéhyde. Tout particulièrement, l'invention concerne des produits d'isolation thermique et/ou acoustique, dont les fibres sont sous la forme de laine minérale, notamment de verre ou de roche. La fabrication de produits d'isolation à base de laine minérale comprend généralement une étape de fabrication de la laine elle-même, qui peut être mise en oeuvre par différents procédés, par exemple selon la technique connue du fibrage par centrifugation interne ou externe. La centrifugation interne consiste à introduire la matière en fusion (en général du verre ou une roche) dans un dispositif centrifuge comprenant une multitude de petits orifices, la matière étant projetée vers la paroi périphérique du dispositif sous l'action de la force centrifuge et s'en échappant sous la forme de filaments. A la sortie du dispositif centrifuge, les filaments sont étirés et entraînés par un courant gazeux ayant une température et une vitesse élevées vers un organe récepteur pour former une nappe de fibres (ou laine minérale). La centrifugation externe consiste, elle, à déverser la matière en fusion à la surface périphérique externe d'organes rotatifs appelés rotors, d'où ladite matière est éjectée sous l'action de la force centrifuge. Des moyens d'étirage par courant gazeux et de collecte sur un organe de réception sont également prévus. Pour assurer l'assemblage des fibres entre elles et permettre à la nappe d'avoir de la cohésion, on applique sur les fibres, sur le trajet allant de la sortie du dispositif centrifuge vers l'organe récepteur, une composition d'encollage contenant une résine thermodurcissable. La nappe de fibres revêtues de l'encollage est soumise à un traitement thermique, à une température généralement supérieure à 100°C, afin d'effectuer la polycondensation de la résine et obtenir ainsi un produit d'isolation thermique et/ou acoustique ayant des propriétés spécifiques, notamment une stabilité 2 dimensionnelle, une résistance à la traction, une reprise d'épaisseur après compression et une couleur homogène. La composition d'encollage à projeter sur la laine minérale se présente généralement sous la forme d'une solution aqueuse renfermant la résine thermodurcissable et des additifs tels qu'un catalyseur de réticulation de la résine, un silane promoteur d'adhérence, une huile minérale anti-poussières, ... La composition d'encollage est le plus souvent appliquée sur les fibres par pulvérisation. Les propriétés de la composition d'encollage dépendent en grande partie des caractéristiques de la résine. Du point de vue de l'application, il est nécessaire que la composition d'encollage présente une bonne aptitude à la pulvérisation et puisse se déposer à la surface des fibres afin de les lier efficacement. La résine doit être stable pendant un laps de temps donné avant d'être utilisée pour former la composition d'encollage, laquelle composition est généralement préparée au moment de l'emploi en mélangeant la résine et les additifs mentionnés précédemment. Sur le plan réglementaire, il est nécessaire que la résine soit considérée comme non polluante, c'est-à-dire qu'elle contienne - et qu'elle génère lors de l'étape d'encollage ou ultérieurement - une quantité aussi faible que possible de composés pouvant nuire à la santé humaine ou à l'environnement. Les résines thermodurcissables les plus couramment utilisées sont des résines phénoliques appartenant à la famille des résols. Outre leur bonne aptitude à réticuler dans les conditions thermiques précitées, ces résines sont solubles dans l'eau, possèdent une bonne affinité pour les fibres minérales, notamment en verre, et sont relativement peu coûteuses. Ces résols sont obtenus par condensation de phénol et de formaldéhyde, en présence d'un catalyseur basique, dans un rapport molaire formaldéhyde/phénol supérieur à 1 de manière à favoriser la réaction entre le phénol et le formaldéhyde et à diminuer le taux de phénol résiduel dans la résine. La réaction de condensation entre le phénol et le formaldéhyde est opérée en limitant le degré de condensation des monomères, afin éviter la formation de chaînes longues peu hydrosolubles qui réduisent la diluabilité. En 3 conséquence, la résine contient une certaine proportion de monomère n'ayant pas réagi, en particulier le formaldéhyde dont la présence n'est pas souhaitée à cause de ses effets nocifs avérés. Pour cette raison, les résines à base de résol sont généralement traitées par de l'urée qui réagit avec le formaldéhyde libre en le piégeant sous forme de condensats urée-formaldéhyde non volatils. La présence d'urée dans la résine apporte en outre un avantage économique certain du fait de son faible coût, car on peut l'introduire en relativement grande quantité sans affecter les qualités d'emploi de la résine, notamment sans nuire aux propriétés mécaniques du produit final, ce qui abaisse notablement le coût total de la résine. Il a néanmoins été observé que, dans les conditions de températures auxquelles la nappe est soumise pour obtenir la réticulation de la résine, les condensats urée-formaldéhyde ne sont pas stables ; ils se décomposent en redonnant du formaldéhyde et de l'urée (à son tour dégradée au moins partiellement en ammoniaque) qui sont libérés dans l'atmosphère de l'usine. La réglementation en matière de protection de l'environnement devenant plus contraignante oblige les fabricants de produits d'isolation à rechercher des solutions permettant d'abaisser encore les niveaux d'émissions indésirables, en particulier de formaldéhyde. Des solutions de remplacement des résols dans les compositions d'encollage sont connues. Une première solution se fonde sur l'emploi d'un polymère d'acide carboxylique, notamment d'acide acrylique. Dans US 5 340 868, l'encollage comprend un polymère polycarboxylique, un J3-hydroxylamide et un acide carboxylique monomérique au moins trifonctionnel. D'autres compositions d'encollage ont été proposées qui comprennent un polymère polycarboxylique, un polyol et un catalyseur, lequel catalyseur pouvant être un composé contenant du phosphore (US 5 318 990, US 5 661 213, US 6 331 350, US 2003/0008978), un fluoroborate (US 5 977 232) ou bien un cyanamide, un dicyanamide ou une cyanoguanidine (US 5 932 689). Les compositions d'encollage à base d'un polymère polycarboxylique et d'un polyol peuvent en outre comprendre un tensioactif cationique, amphotère 4 ou non ionique (US 2002/0188055), un agent de couplage de type silane (US 2004/0002567) ou une dextrine en tant que co-liant (US 2005/0215153). Il a aussi été décrit des compositions d'encollage comprenant une alcanolamine renfermant au moins deux groupements hydroxyle et un polymère polycarboxylique (US 6 071 994, US 6 099 773, US 6 146 746) associé à un copolymère (US 6 299 936). Une deuxième solution de remplacement des résols se fonde sur l'association d'un saccharide et d'un acide polycarboxylique. Dans US 5 895 804, il est décrit une composition adhésive à base de polysaccharides thermoréticulables pouvant être utilisée en tant qu'encollage pour de la laine minérale. La composition renferme un polymère polycarboxylique ayant au moins deux groupes fonctionnels acide carboxylique et un poids moléculaire au moins égal à 1000, et un polysaccharide ayant un poids moléculaire au moins égal à 10000. Dans WO 2009/080938, la composition d'encollage comprend un monosaccharide et/ou un polysaccharide et un acide organique polycarboxylique de masse molaire inférieure à 1000. On connaît également une composition d'encollage aqueuse sans formaldéhyde qui comprend un produit de réaction de Maillard, en particulier associant un sucre réducteur, un acide carboxylique et de l'ammoniaque (WO 2007/014236). Dans WO 2009/019232 et WO 2009/019235, il est proposé de substituer l'acide carboxylique par un précurseur d'acide dérivé d'un sel inorganique, notamment un sel d'ammonium qui présente l'avantage supplémentaire de pouvoir remplacer tout ou partie de l'ammoniaque. Dans WO 2011/019590 et WO 2011/019597, il est décrit un mat isolant à base de fibres de verre utilisable en toiture (« roofing »). Les fibres sont liées par une composition d'encollage qui comprend un sel d'acide inorganique et un aldéhyde ou une cétone. Le sel d'acide inorganique est obtenu par réaction d'un acide inorganique et d'ammoniaque ou d'une polyamine. Dans WO 2011/019593 et WO 2011/019598, le mat isolant précité est obtenu à partir d'une composition d'encollage qui comprend un amino-amide et un aldéhyde ou une cétone. L'amino-amide est obtenu par réaction d'une amine primaire ou secondaire polyfonctionnelle et d'un réactif saturé ou insaturé tel qu'un acide carboxylique, un anhydride d'acide ou un dérivé (ester ou un sel) de ces composés. Il existe un besoin de disposer de nouvelles compositions d'encollage sans formaldéhyde qui permettent de fabriquer des produits à base de fibres, 5 notamment minérales, pouvant être utilisés en tant qu'isolants acoustiques et/ou thermiques. La présente invention a pour but de proposer une alternative aux compositions d'encollage sans formaldéhyde pour fibres, notamment minérales. Ce but est atteint par la composition d'encollage conforme à l'invention qui comprend : - au moins un sucre non réducteur, - au moins catalyseur de déshydratation du sucre non réducteur, - au moins une amine, - et au moins un composé à insaturation(s) éthylénique(s) activée(s). L'expression « sucre non réducteur » doit être entendue au sens conventionnel, à savoir qu'elle se rapporte à un sucre constitué de plusieurs motifs saccharidiques, deux ou plus, dont le carbone 1 porteur du groupe OH hémiacétalique est engagé dans une liaison. Le sucre non réducteur conforme à la présente invention est un oligoholoside non réducteur renfermant au plus 10 motifs saccharidiques. A titre d'exemples de tels sucres non réducteurs, on peut citer les diholosides tels que le tréhalose, les isotréhaloses, le saccharose et les isosaccharoses (« isosucroses » en anglais), les triholosides tels que le mélézitose, le gentianose, le raffinose, l'erlose et l'umbelliférose, les tétraholosides tels que le stachyose, et les pentaholosides tels que le verbascose. On préfère le saccharose et le tréhalose, et mieux encore le saccharose. Le catalyseur de déshydratation du sucre non réducteur doit permettre la formation d'un système contenant au moins deux liaisons éthyléniques conjuguées. Le catalyseur qui convient à cet effet peut être un sel métallique d'acide inorganique, un sel d'ammonium d'acide inorganique ou un mélange de ces sels. 6 Le sel métallique d'acide inorganique est choisi parmi les sels de métal alcalin, de métal alcalino-terreux, de métal de transition ou de métal pauvre d'acide inorganique. De préférence, il s'agit d'un sel de sodium, de magnésium, de fer, de cobalt, de nickel, de cuivre, de zinc ou d'aluminium, avantageusement de cuivre, de fer" ou d'aluminium. Le sel métallique d'acide inorganique est avantageusement choisi parmi les sulfates, les chlorures, les nitrates, les phosphates et les carbonates, et mieux encore parmi les sulfates et les chlorures. On préfère le sulfate de cuivre, le sulfate de fer", le sulfate d'aluminium, le sulfate double d'aluminium et de potassium (ou alun de potassium) et le chlorure d'aluminium, en particulier le sulfate de cuivre et le sulfate d'aluminium. Le sel d'ammonium d'acide inorganique est choisi parmi les sulfates d'ammonium, notamment l'hydrogénosulfate d'ammonium NH4HSO4 et le sulfate d'ammonium (NH4)2SO4, les phosphates d'ammonium, notamment le phosphate monoammonique NH4H2PO4, le phosphate diammonique (NH4)2HPO4 et le phosphate d'ammonium (NH4)3PO4, les nitrates d'ammonium, et les carbonates d'ammonium, notamment le bicarbonate d'ammonium NH4HCO3 et le carbonate d'ammonium (NH4)2CO3. Le sel d'ammonium d'acide inorganique est de préférence choisi parmi les sulfates et les phosphates, avantageusement les sulfates. Dans la composition d'encollage, la quantité de catalyseur de déshydratation du sucre non réducteur représente 1 à 30 % du poids du sucre non réducteur, de préférence 5 à 25 %, et avantageusement 10 à 20 %. L'amine conforme à l'invention répond à la formule (I) suivante : R-A-NHR1 (I) dans laquelle R est égal à H, OH, NHR1 ou -NR1, A représente un groupement alkylène, arylalkylène, arylène ou alkylarylène, éventuellement ramifié, un groupement -CO- ou un groupement de formule (II) suivante : (CH2)X-(CH2)y n dans laquelle 30 X est égal à -O- ou -NR2 avec R2 est égal à H, -(CH2)Z NH2 ou un groupement bivalent -(CH2)t- qui forme avec un atome d'azote voisin un cycle à 6 atomes, x, y, z et t varient de 1 à 5, de préférence x=y=z=t=2 n est égal à 1, 2, 3 ou 4, RI est un atome d'hydrogène ou un groupement hydroxyalkyle en CI - C5, de préférence hydroxyéthyle. A titre d'exemples de telles amines, on peut citer la monoéthanolamine, la diéthanolamine, l'urée, la diéthylènetriamine (DETA), la triéthylènetétramine (TETA), la tétraéthylènepentamine (TEPA), la pentaéthylènehexamine (PEHA), l'aminoéthyltriéthylènetetramine (AETETA), la N"-(aminoéthyl)tétraéthylènepentamine et la N'-(aminoéthyl)-tétraéthylène-pentamine (AETEPA), la bis- (pipérazine)éthylène (BISPIP), l'aminoéthylpipérazineéthyléthylènediamine (AEPEEDA), la pipérazinéthyldiéthylènetriamine (PETETA), l'aminoéthylpipérazinéthyld iéthylènetriamine (AEPEDETA), la pipérazinéthyltriéthylènetétramine (PETETA), la tris-(aminoéthyl)aminoéthylpipérazine (TRISAEAEP) et la pipérazinéthylaminoéthyl-diéthylènetriamine (PEAEDETA). De préférence, l'amine est l'urée, la diéthylènetriamine (DETA), la triéthylènetétramine (TETA), la tétraéthylènepentamine (TEPA) et les mélanges d'amines susmentionnées dans lesquels la TEPA est majoritaire, et avantageusement la TEPA et les mélanges précités. Par « composé à insaturation(s) éthylénique(s) activée(s) » on entend un composé qui renferme au moins un système de formule (III) suivante : \ / C (III) /C \C/ O Le composé à insaturation(s) éthylénique(s) activée(s) préféré répond à la formule (IV) suivante : R5 R6 ,C C~ R3 (IV) R4 C O dans laquelle R3 représente un atome d'hydrogène, un groupement alkyle en C1-05, de préférence en C1-C2, un groupement hydroxyle ou un groupement alcoxy en C1-05, de préférence en C1-C2, R4 et R5, identiques ou différents, représentent un atome d'hydrogène, un groupement alkyle en C1-05, de préférence en C1-C2, ou un groupement -CO-R3, R6 représente un atome d'hydrogène ou une chaîne hydrocarbonée pouvant renfermer un ou plusieurs hétéroatomes, notamment 0, S, N et P, en particulier un radical carboxyalkylène en C1-05, de préférence C1-C2. Les composés à insaturation(s) éthylénique(s) activée(s) particulièrement préférés sont l'acide acrylique, l'acide méthacrylique, l'acide crotonique, l'acide fumarique, l'acide maléique, l'acide citraconique, l'acide itaconique et les anhydrides de ces acides. La quantité d'amine dans la composition est telle que le rapport molaire du composé à insaturation(s) éthylénique(s) activée(s) à l'amine varie de 1 à 3,5, de préférence 1,5 à 3 et avantageusement 2 à 2,5. De la même manière, la quantité de composé à insaturation(s) éthylénique(s) activée(s) dans la composition est telle que le rapport molaire du composé à insaturation(s) éthylénique(s) activée(s) à la somme des motifs saccharidiques constitutifs du sucre non réducteur varie de 0,05 à 1,5, de préférence 0,1 à 1,3 et avantageusement 0,2 à 1,1. Dans le cas présent, on prend comme masse molaire de chaque motif saccharidique la masse molaire de l'ose correspondant. La composition d'encollage peut comprendre en sus des composés mentionnés, les additifs conventionnels ci-après dans les proportions suivantes calculées sur la base de 100 parts en poids de sucre non réducteur, de catalyseur de déshydrogénation du sucre non réducteur, d'amine et de composé à insaturation(s) éthylénique(s) activée(s) : 9 - 0 à 2 parts de silane, en particulier un aminosilane, - 0 à 20 parts d'huile, de préférence 4 à 15 parts, - 0 à 5 parts d'un silicone, - 0 à 30 parts d'un « extendeur ». Le rôle des additifs est connu et brièvement rappelé : le silane est un agent de couplage entre les fibres et le liant, qui joue également le rôle d'agent anti-vieillissement ; les huiles sont des agents anti-poussières et hydrophobes ; le silicone est un agent hydrophobe qui a pour fonction de réduire l'absorption d'eau par le produit d'isolation ; l'« extendeur » est une charge organique ou inorganique, soluble ou dispersable dans la composition d'encollage qui permet notamment de diminuer le coût de la composition d'encollage. La composition d'encollage présente un pH qui varie selon la nature du catalyseur de déshydratation et du composé à insaturation(s) éthylénique(s) activée(s) utilisés, mais en général il est au plus égal à 9 et avantageusement varie de 3 à 7. Les différents constituants présents dans la composition d'encollage réagissent sous l'effet de la chaleur pour former un réseau polymérique qui constitue le liant final. Lorsque la température augmente, le catalyseur induit une déshydratation du sucre non réducteur qui se traduit par l'apparition d'au moins deux liaisons éthyléniques conjuguées, ces liaisons réagissant avec les autres constituants de la composition d'encollage, notamment avec le composé à insaturation(s) éthylénique(s) activée(s). Le réseau polymérique ainsi formé permet d'établir des liaisons entre les fibres minérales, en particulier au niveau des points de jonction des fibres dans de la laine minérale, ce qui confère au produit final une certaine « élasticité » propre à assurer notamment une bonne reprise en épaisseur après le déballage du produit. La composition d'encollage selon l'invention est destinée à être appliquée sur des fibres qui peuvent être minérales ou organiques, ou encore sur un mélange de fibres minérales et organiques. Comme déjà indiqué, les fibres minérales peuvent être des fibres de verre, notamment de verre E, C, R ou AR (alcali-résistant), ou des fibres de roche, notamment de basalte (ou wollastonite). Ces fibres peuvent encore être des fibres renfermant plus de 96 % en poids de silice et des fibres de céramique à base d'au moins un oxyde, un nitrure ou d'un carbure de métal ou 2975690 i0 de métalloïde, ou d'un mélange de ces composés, en particulier d'au moins un oxyde, un nitrure ou un carbure d'aluminium, de zirconium, de titane, de bore ou d'yttrium. Les fibres organiques peuvent être des fibres synthétiques ou des 5 fibres naturelles. A titre d'exemples de fibres synthétiques, on peut citer les fibres à base d'une oléfine telle que le polyéthylène et le polypropylène, d'un polytéréphtalate d'alkylène tel que le polytéréphtalate d'éthylène, ou d'un polyester. A titre d'exemples de fibres naturelles, on peut citer les fibres végétales, 10 notamment de bois, de cellulose, de coton, de noix de coco, de sisal, de chanvre ou de lin, et les fibres animales, notamment la laine. Comme déjà mentionné, la composition d'encollage est plus particulièrement utilisée en tant que composition d'encollage pour des produits d'isolation thermique et/ou acoustique à base de laine minérale. 15 De manière classique, la composition d'encollage est appliquée sur les fibres minérales à la sortie du dispositif de fibrage et avant leur collecte sur l'organe récepteur sous la forme d'une nappe de fibres qui est ensuite traitée à une température permettant la réticulation de l'encollage et la formation d'un liant infusible. La réticulation de l'encollage selon l'invention se fait à une 20 température de l'ordre de 100 à 200°C, généralement à une température comparable à celle d'une résine formophénolique classique, notamment supérieure ou égale à 110°C, de préférence inférieure ou égale à 170°C. Les produits à base de fibres encollées à l'aide de la composition, notamment les produits isolants acoustiques et/ou thermiques obtenus à partir 25 de ces fibres encollées, constituent aussi un objet de la présente invention. Ces produits se présentent généralement sous la forme d'un matelas, d'un feutre, de panneaux, de blocs, de coquilles ou autres formes moulées à base de laine minérale, de verre ou de roche. La composition d'encollage peut aussi être utilisée pour fabriquer des 30 voiles (aussi appelés « non-tissés » ou « intissés ») et de tissus enduits ou imprégnés, en particulier à base de fibres minérales telles que des fibres de verre ou de roche. 2975690 Il Les voiles de fibres minérales trouvent leur usage notamment en tant que revêtement de surface de produits d'isolation thermique et/ou acoustique à base de laine minérale ou d'une mousse. L'invention a encore pour objet un procédé de fabrication d'un produit 5 isolant thermique et/ou acoustique à base de laine minérale ou d'un voile de fibres minérales selon lequel on fabrique la laine minérale ou les fibres minérales, on applique sur ladite laine ou lesdites fibres une composition selon l'invention et on traite ladite laine ou lesdites fibres à une température permettant la réticulation de l'encollage et la formation d'un liant infusible, par 10 exemple dans les conditions thermiques décrites précédemment. L'application de l'encollage peut être effectuée par tout moyen approprié, par exemple par projection, pulvérisation, atomisation, enduction ou imprégnation. Les exemples qui suivent permettent d'illustrer l'invention sans toutefois 15 la limiter. Dans ces exemples, on mesure : - la température de début de réticulation (TR) par la méthode Dynamic Mechanical Analysis (DMA) qui permet de caractériser le comportement viscoélastique d'un matériau polymérique. On procède comme suit : un 20 échantillon de papier Whatmann est imprégné de la composition d'encollage (teneur en matières solides organiques de l'ordre de 30 %) puis est fixé horizontalement entre deux mors. Un élément oscillant muni d'un dispositif de mesure de la contrainte en fonction de la déformation appliquée est disposé sur la face supérieure de l'échantillon. Le dispositif permet de calculer le module 25 d'élasticité E'. L'échantillon est chauffé à une température variant de 20 à 250°C à la vitesse de 4°C/min. A partir des mesures, on établit la courbe de variation du module d'élasticité E' (en MPa) en fonction de la température (en °C) dont l'allure générale est donnée dans la Figure 1. On détermine sur la courbe la valeur de température, en °C, de début de réticulation (TR). 30 - la résistance en traction selon la norme ASTM C 686-71T sur un échantillon découpé par estampage dans le produit isolant. L'échantillon a la forme d'un tore de 122 mm de longueur, 46 mm de largeur, un rayon de courbure de la découpe du bord extérieur égal à 38 mm et un rayon de courbure de la découpe du bord intérieur égal à 12,5 mm. 12 L'échantillon est disposé entre deux mandrins cylindriques d'une machine d'essais dont l'un est mobile et se déplace à vitesse constante. On mesure la force de rupture F (en Newton) de l'échantillon et on calcule la résistance en traction RT définie par le rapport de la force de rupture F à la masse de l'échantillon (N/g). La résistance en traction est mesurée après la fabrication (résistance en traction initiale) et après un vieillissement accéléré dans un autoclave à une température de 105°C sous 100 % d'humidité relative pendant 15 minutes (RT15). - l'épaisseur initiale du produit d'isolation et l'épaisseur après 1 heure et 30 jours sous compression avec un taux de compression (défini comme étant le rapport de l'épaisseur nominale à l'épaisseur sous compression) égal à 4,8/1. Les mesures d'épaisseur permettent d'évaluer la tenue dimensionnelle du produit, - le coefficient de conductivité thermique selon la norme EN 13162, exprimé en W/(m x K), - la résistance à l'arrachement est mesurée selon la norme NF EN 1607, exprimée en kPa, - la résistance à la compression est mesurée selon la norme EN 826, 20 exprimée en kPa. EXEMPLES 1 A 11 On prépare des compositions d'encollage comprenant les constituants figurant dans le tableau 1 exprimés en parts pondérales. a) on mélange préalablement le composé à insaturation(s) 25 éthylénique(s) activée(s) et l'amine dans un premier récipient, et on laisse le mélange à une température de l'ordre de 20 à 25°C pendant 15 minutes. b) les compositions d'encollage sont préparées en introduisant, dans un second récipient contenant de l'eau, le sucre non réducteur, le catalyseur de déshydratation et le mélange obtenu sous a) sous agitation jusqu'à dissolution 30 complète des constituants. On indique également dans le Tableau 1 les performances d'une composition d'encollage contenant 82 parts en poids d'une résine phénolformaldéhyde-monoéthanolamine (exemple 1 de WO 2008/043960) et 20 parts en poids d'urée (Réf.). 13 Les exemples 4, 6 et 9 présentent des températures de début de réticulation plus faibles que la référence. Les températures de début de réticulation les plus élevées (exemples 1, 7 et 8) restent cependant acceptables. Le sulfate d'ammonium (exemple 15) permet de réduire la température de début de réticulation de manière plus efficace que le sulfate de cuivre (exemple 1), d'aluminium (exemple 7) ou de fer" (exemple 8). EXEMPLES 12 A 18 Ces exemples illustrent la fabrication de produits isolants sur une ligne industrielle. On utilise les compositions d'encollage des exemples 1 à 3 et 8 ainsi que l'encollage de référence (Réf.) pour former des produits à base de laine minérale présentant une densité nominale égale à 17,5 kg/m3 et une épaisseur égale à 75 mm. La teneur en liant (encollage réticulé) représente 4,7 % en poids du produit. On utilise également des compositions d'encollage 4M et 6M ayant la composition donnée respectivement dans les exemples 4 et 6 modifiée en ce que le sulfate de cuivre est remplacé par le sulfate d'ammonium. On fabrique de la laine de verre sur une ligne pilote par la technique de la centrifugation interne dans laquelle la composition de verre fondu est transformée en fibres au moyen d'un outil dénommé assiette de centrifugation, comprenant un panier formant chambre de réception de la composition fondue et une bande périphérique percée d'une multitude d'orifices : l'assiette est mue en rotation autour de son axe de symétrie disposé verticalement, la composition est éjectée à travers les orifices sous l'effet de la force centrifuge et la matière s'échappant des orifices est étirée en fibres avec l'assistance d'un courant de gaz d'étirage. De façon classique, une couronne de pulvérisation d'encollage est disposée au-dessous de l'assiette de fibrage de façon à répartir régulièrement la composition d'encollage sur la laine de verre venant d'être formée. La laine minérale ainsi encollée est collectée sur un convoyeur à bande de 2,4 m de large équipé de caissons d'aspiration internes qui retiennent la laine minérale sous forme d'une nappe à la surface du convoyeur. La nappe passe en continu dans une étuve maintenue à 270°C où les constituants de 14 l'encollage polymérisent pour former un liant. La quantité de liant représente 4,7 0/0 en poids du produit isolant final. Les propriétés des produits d'isolation figurent dans le tableau 2. Les produits utilisant du sulfate d'ammonium (exemples 16 et 17) possèdent les meilleures propriétés. Le produit de l'exemple 16 est comparable à celui de la référence. EXEMPLES 19 A 23 Ces exemples illustrent la fabrication d'autres produits isolants sur une ligne pilote. On utilise les compositions d'encollage des exemples 4 à 6 et 4M ainsi que l'encollage de référence (Réf.) pour former des produits présentant une densité nominale égale à 10,6 kg/m3 et une épaisseur de 144 mm. La teneur en liant (encollage réticulé) représente 4,7 % en poids du produit. La laine minérale est obtenue dans les conditions décrites dans les exemples 12 à 18 modifiées en ce que la laine minérale encollée est découpée avant d'être introduite dans une étuve à 210°C pendant 5 minutes, puis la laine minérale est placée à nouveau dans l'étuve, après avoir été retournée sur elle-même, pendant 5 minutes supplémentaires. Les propriétés des produits d'isolation figurent dans le tableau 3 suivant. Tableau 3 Exemple 19 20 21 22 23 Composition d'encollage Ex. 4 Ex. 5 Ex. 6 4M Réf. Propriétés 2,7 2,4 2,5 2,9 3,7 Résistance en traction (N) initiale après vieillissement (RT15) 2,3 2,2 2,0 2,9 3,4 Epaisseur (mm) 129,7 139,1 133,8 141,4 140,8 après 1 heure après 30 jours 98,3 n. d. 96,5 101,0 107,3 (W/(m x K) 0,033 0,033 0,033 0,033 0,034 n. d. : non déterminé Le produit utilisant le sulfate d'ammonium (exemple 22) a de meilleures propriétés que celui utilisant du sulfate de cuivre (exemple 19). 15 EXEMPLES 24 ET 25 Ces exemples illustrent la fabrication de produits isolants à base de laine de roche sur une ligne industrielle. On fabrique le produit d'isolation par la technique dite à centrifugation libre dans laquelle la roche à l'état fondu est amenée à la périphérie de roues de centrifugation (trois ou quatre) et est entraînée par ces roues de telle sorte qu'une partie de la roche fondue s'en détache et est transformée en fibres sous l'effet de la force centrifuge. La partie restante, non transformé est renvoyée vers une autre roue ou après la dernière roue retombe sous forme de grenaille. Un courant d'air à la périphérie des roues de centrifugation permet d'assister la formation des fibres par un effet d'étirage, de prendre en charge la matière fibrée en la séparant de la matière infibrée (grenaille) et d'acheminer la matière fibrée vers une bande sans fin munie de caissons d'aspiration qui transporte les fibres en aval de la ligne vers un nappeur, une étuve de polymérisation de la composition d'encollage et de conditionnement du produit. Le produit final a une densité égale à 90 kg/m3, une épaisseur égale à 52 mm et une teneur en liant représentant 2,5 % du produit. Le produit de l'exemple 23 utilise la composition d'encollage selon l'exemple 4 et celui de l'exemple 24 utilise la composition de référence (Réf.). Les propriétés des produits d'isolation figurent ci-après : Ex.23 Ex. 24 (comparatif) Résistance à l'arrachement (kPa) 4,0 4,9 Résistance à la compression (kPa) 13,3 14,6 Tableau 1 Exemple 1 2 3 4 5 6 7 8 9 10 11 Réf. Composition d'encollage Saccharose 61,0 76,0 85,5 57,0 68,0 76,6 61,0 61,0 61,0 68,0 76,6 - Sulfate de cuivre 3,0 4,0 4,5 10,0 12,0 13,4 - - - - - - Sulfate d'aluminium - - - - - - 3,0 - - - - - Sulfate de ferll - - - - - - - 3,0 - 12,0 13,4 - Sulfate d'ammonium - - - - - - - - 3,0 - - - Tetraéthylènepentamine (TEPA)(1) 17,6 9,8 4,9 16,2 9,8 4,9 17,6 17,6 17,6 9,8 4,9 - Anhydride maléique 18,4 10,2 5,1 16,8 10,2 5,1 18,4 18,4 18,4 10,2 5,1 - Propriétés 175 169 162 149 157 143 177 175 129 167 164 151 Temp. début réticulation TR (°C) pH(2) 4,2 3,6 3,5 n. d. n. d. n. d. 5,2 4,9 5,7 n. d. n. d. 6,0 (1) commercialisé par Hunstman (mélange TETA (majoritaire), AETETA, AEPEEDA, PEDETA et BISPIP) (2) teneur en matières solides : 30 % n.d. : non déterminé Tableau 2 Exemple 12 13 14 15 16 17 18 (comparatif) Composition d'encollage Ex 1 Ex.4 Ex. 6 Ex. 8 4M 6M Réf. Propriétés Résistance en traction (N/g) initiale 3,8 3,8 3,4 3,7 4,1 3,8 4,3 après vieillissement (RT15) 3,8 3,2 2,8 3,6 3,9 3,6 3,8 Epaisseur (mm) après 1 heure 78,1 79,3 80,4 78,9 79,7 79,8 82,5 après 30 jours 75,3 70,7 73,0 75,0 70,5 71,0 77,2 (W/(m x K) 0,033 0,034 0,033 0,033 0,032 0,033 0,034 REVENDICATIONS1. Composition d'encollage exempte de formaldéhyde pour des fibres, notamment minérales, caractérisée en ce qu'elle comprend : - au moins un sucre non réducteur, - au moins un catalyseur de déshydratation du sucre non réducteur, - au moins une amine, - et au moins un composé à insaturation(s) éthylénique(s) activée(s). 2. Composition selon la revendication 1, caractérisée en ce que le sucre non réducteur est un oligoholoside renfermant au plus 10 motifs saccharidiques. 3. Composition selon la revendication 2, caractérisée en ce que le sucre non réducteur est un di-, tri-, tétra- ou pentaholoside. 4. Composition selon l'une des revendications 1 à 3, caractérisée en ce que le sucre non réducteur est le tréhalose, les isotréhaloses, le saccharose, le mélézitose, le gentianose, le raffinose, l'erlose, l'umbelliférose, le stachyose ou le verbascose, de préférence le saccharose. 5. Composition selon l'une des revendications 1 à 4, caractérisée en ce que le catalyseur de déshydratation est un sel métallique d'acide inorganique, un sel d'ammonium d'acide inorganique ou un mélange de ces sels. 6. Composition selon la revendication 5, caractérisée en ce que le sel métallique d'acide inorganique est un sel de métal alcalin, de métal alcalino-terreux, de métal de transition ou de métal pauvre d'acide inorganique. 7. Composition selon la revendication 6, caractérisée en ce que le sel métallique d'acide inorganique est un sel de sodium, de magnésium, de fer, de cobalt, de nickel, de cuivre, de zinc ou d'aluminium, avantageusement de cuivre, de fer" ou d'aluminium. 8. Composition selon la revendication 6 ou 7, caractérisée en ce que le sel métallique est choisi parmi les sulfates, les chlorures, lesnitrates, les phosphates et les carbonates, et de préférence les sulfates et les chlorures. 9. Composition selon la revendication 5, caractérisée en ce que le sel d'ammonium d'acide inorganique est un sulfate d'ammonium, un phosphate d'ammonium, un nitrate d'ammonium ou un carbonate d'ammonium, de préférence un sulfate ou un phosphate d'ammonium. 10. Composition selon la revendication 9, caractérisée en ce que le sel d'ammonium est le sulfate d'ammonium ou le phosphate diammonique. 11. Composition selon l'une des revendications 1 à 10, caractérisée en ce que la quantité de catalyseur de déshydratation du sucre non réducteur représente 1 à 30 % du poids du sucre non réducteur, de préférence 5 à 25 %, et avantageusement 10 à 20 %. 12. Composition selon l'une des revendications 1 à 11, caractérisée en ce que l'amine répond à la formule (I) suivante R-A-NHR1 (I) dans laquelle R est égal à H, OH, NHR1 ou -NR1, A représente un groupement alkylène, arylalkylène, arylène ou alkylarylène, éventuellement ramifié, un groupement -CO- ou un groupement de formule (II) suivante : (CH2)X-(CH2)y n dans laquelle X est égal à -O- ou -N R2 avec R2 est égal à H, -(CH2)Z NH2 ou un groupement bivalent -(CH2)t- qui forme avec un atome d'azote voisin un cycle à 6 atomes, x, y, z et t varient de 1 à 5, de préférence x = y = z =t=2 n est égal à 1, 2, 3 ou 4, 25 30RI est un atome d'hydrogène ou un groupement hydroxyalkyle en CI - C5, de préférence hydroxyéthyle. 13. Composition selon la revendication 12, caractérisée en ce que l'amine est la monoéthanolamine, la diéthanolamine, l'urée, la diéthylènetriamine (DETA), la triéthylènetétramine (TETA), la tétraéthylènepentamine (TEPA), la pentaéthylènehexamine (PEHA), l'aminoéthyltriéthylènetetramine (AETETA), la N"-(aminoéthyl)-tétraéthylènepentamine et la N'-(aminoéthyl)tétraéthylènepentamine (AETEPA), la bis-(pipérazine)éthylène (BISPIP), l'aminoéthylpipérazine- éthyléthylènediamine (AEPEEDA), la pipérazinéthyldiéthylènetriamine (PEDETA), l'aminoéthyl-pipérazinéthyldiéthylènetriamine (AEPEDETA), la pipérazinéthyltriéthylène-tétramine (PETETA), la tris-(aminoéthyl)-aminoéthylpipérazine (TRISAEAEP) et la pipérazinéthylaminoéthyldiéthylènetriamine (PEAEDETA). 14. Composition selon la revendication 13, caractérisée en ce que l'amine est l'urée, la diéthylènetriamine (DETA), la triéthylènetétramine (TETA), la tétraéthylènepentamine (TEPA) et les mélanges d'amines susmentionnées dans lesquels la TEPA est majoritaire, et avantageusement la TEPA et les mélanges précités. 15. Composition selon l'une des revendications 1 à 14, caractérisée en ce que le composé à insaturation(s) éthylénique(s) activée(s) répond à la formule (IV) suivante : R5 R6 ,C C ,R3 (IV) R4 C O dans laquelle R3 représente un atome d'hydrogène, un groupement alkyle en C1-05, de préférence en C1-C2, un groupement hydroxyle ou un groupement alcoxy en C1-05, de préférence en C1-C2, R4 et R5, identiques ou différents, représentent un atome d'hydrogène, un groupement alkyle en C1-05, de préférence en C1-C2, 30 ou un groupement -CO-R3,R6 représente un atome d'hydrogène ou une chaîne hydrocarbonée pouvant renfermer un ou plusieurs hétéroatomes, notamment O, S, N et P, en particulier un radical carboxyalkylène en CI-05, de préférence C1-C2. 16. Composition selon la revendication 15, caractérisée en ce qu'il s'agit de l'acide acrylique, l'acide méthacrylique, l'acide crotonique, l'acide fumarique, l'acide maléique, l'acide citraconique, l'acide itaconique et des anhydrides de ces acides. 17. Composition selon l'une des revendications 1 à 16, caractérisée en ce que la quantité d'amine dans la composition est telle que le rapport molaire du composé à insaturation(s) éthylénique(s) activée(s) à l'amine varie de 1 à 3,5, de préférence 1,5 à 3 et avantageusement 2 à 2,5. 18. Composition selon l'une des revendications 1 à 17, caractérisée en ce que la quantité de composé à insaturation(s) éthylénique(s) activée(s) dans la composition est telle que le rapport molaire du composé à insaturation(s) éthylénique(s) activée(s) à la somme des motifs saccharidiques constitutifs du sucre non réducteur varie de 0,05 à 1,5, de préférence 0,1 à 1,3, et avantageusement 0,2 à 1,1. 19. Composition selon l'une des revendications 1 à 18, caractérisée en ce qu'elle comprend en outre les additifs ci-après dans les proportions suivantes calculées sur la base de 100 parts en poids de sucre non réducteur, de catalyseur de déshydratation du sucre non réducteur, d'amine et de composé à insaturation(s) éthylénique(s) activée(s) : - 0 à 2 parts de silane, en particulier un aminosilane, - 0 à 20 parts d'huile, de préférence 4 à 15 parts, - 0 à 5 parts d'un silicone, - 0 à 30 parts d'un « extendeur ». 20. Produit à base de fibres encollées à l'aide de la composition d'encollage selon l'une des revendications 1 à 19. 21. Produit selon la revendication 20, caractérisé en ce que les fibres sont constituées de fibres minérales et/ou de fibres organiques. 22. Produit selon la revendication 20 ou 21, caractérisé en ce que les fibres minérales sont des fibres de verre, notamment de verre E, C, R ou AR (alcali-résistant), des fibres de roche, notamment de basalte, des fibres renfermant plus de 96 % en poids de silice ou des fibres de céramique à base d'au moins un oxyde, un nitrure ou un carbure de métal ou de métalloïde ou un mélange de ces composés. 23. Produit selon l'une des revendications 20 à 22, caractérisé en ce que les fibres organiques sont des fibres synthétiques, par exemple à base d'une oléfine telle que le polyéthylène et le polypropylène, d'un polytéréphtalate d'alkylène tel que le polytéréphtalate d'éthylène, ou d'un polyester, ou des fibres naturelles, par exemple des fibres végétales telles que les fibres bois, de cellulose, de coton, de noix de coco, de sisal, de chanvre ou de lin, et les fibres animales telles que la laine. 24. Produit selon l'une des revendications 20 à 23, caractérisé en ce qu'il s'agit d'un produit isolant acoustique et/ou thermique à base laine minérale. 25. Produit selon l'une des revendications 20 à 24, caractérisé en ce qu'il s'agit d'un voile de fibres minérales. 26. Procédé de fabrication d'un produit isolant acoustique et/ou thermique selon la revendication 24 ou d'un voile selon la revendication 25, selon lequel on fabrique la laine minérale ou les fibres minérales, on applique sur ladite laine ou lesdites fibres une composition d'encollage et on traite ladite laine ou lesdites fibres à une température permettant la réticulation de l'encollage et la formation d'un liant infusible, caractérisé en ce qu'on utilise la composition d'encollage selon l'une des revendications 1 à 19.